실시 예 1 - 1 , 1 - 2 에서 얻 어 진 황화물 고체 전해질 재료 에 대해 , 라만 분광 측정 을 실시 하 였 다 . 라만 분광 측정 에 는 , 도쿄 인스트 루 먼 트 사 제조 Nanofinder SOLAR T II ™ 을 이용 하 였 다 . 그 결과 를 도 5 에 나타낸다 . 도 5 에 나타낸 바 와 같이 , 실시 예 1 - 1 , 1 - 2 에서 얻 어 진 황화물 고체 전해질 재료 는 420 cm - 1 부근 에 PS 4 3 - 구조 의 피크 를 갖 는 것 으로 확인 되 었 다 . 이 재료 는 가교 황 을 포함 하 는 P 2 S 7 4 - 구조 의 피크 ( 410 cm - 1 부근 ) 를 가지 지 않 았 다 .